(57)【要約】【課題】本発明は、ホルムアルデヒドの放散量が低減され、作業性が良好で、かつ、樹脂の硬化反応（時間）が影響を受けない、ビニルエステル樹脂組成物を提供することを目的とする。【解決手段】上記目的を達成するため、本発明は、（Ａ）ビニルエステル樹脂と、（Ｂ）エチレン性不飽和単量体と、（Ｃ）バルビツル酸とを含むビニルエステル樹脂組成物を提供する。【選択図】なし【特許請求の範囲】
【請求項１】
（Ａ）ビニルエステル樹脂と、（Ｂ）エチレン性不飽和単量体と、（Ｃ）バルビツル酸とを含むビニルエステル樹脂組成物。
【請求項２】
前記（Ｃ）バルビツル酸が、（Ａ）ビニルエステル樹脂及び（Ｂ）エチレン性不飽和単量体の合計量１００質量部に対して、０．００１〜１０．０質量部含まれる、請求項１に記載のビニルエステル樹脂組成物。
【請求項３】
前記（Ｃ）バルビツル酸が、（Ａ）ビニルエステル樹脂及び（Ｂ）エチレン性不飽和単量体の合計量１００質量部に対して、０．０１〜５．０質量部含まれる、請求項１又は２に記載のビニルエステル樹脂組成物。
【請求項４】
前記（Ａ）ビニルエステル樹脂が、ビスフェノール型ビニルエステル樹脂、ノボラックフェノール型ビニルエステル樹脂から選択される少なくとも１種を含む、請求項１〜３のいずれか一項に記載のビニルエステル樹脂組成物。
【請求項５】
（Ｄ）硬化促進剤を更に含む、請求項１〜４のいずれか一項に記載のビニルエステル樹脂組成物。
【請求項６】
（Ｅ）ラジカル重合開始剤を更に含む、請求項１〜５のいずれか一項に記載のビニルエステル樹脂組成物。
【請求項７】
請求項１〜６のいずれか一項に記載のビニルエステル樹脂組成物と、繊維補強材、充填材及び骨材からなる群から選択される少なくとも１種とを含む複合材料。
【請求項８】
請求項１〜６のいずれか一項に記載のビニルエステル樹脂組成物の硬化物。
【請求項９】
請求項７に記載の複合材料の硬化物。
【発明の詳細な説明】
【技術分野】
【０００１】
本発明は、ビニルエステル樹脂組成物、複合材料及び硬化物に関し、更に詳しくは、硬化時のホルムアルデヒド放散量が抑制されたビニルエステル樹脂組成物、それを用いた複合材料及び硬化物に関する。
【背景技術】
【０００２】
近年、揮発性有機化合物がシックハウス症候群を引き起こすことが知られている。この揮発性有機化合物の一つとしてホルムアルデヒドが挙げられる。そして、このホルムアルデヒドは、不飽和ポリエステル樹脂、ビニルエステル樹脂、ポリエステル（メタ）アクリレート樹脂、ウレタン（メタ）アクリレート樹脂、及び（メタ）アクリレート樹脂等の熱硬化性樹脂から放散されていることが知られている。
この要因については、熱硬化性樹脂組成物に含有されるスチレンのようなエチレン性不飽和単量体と硬化剤として加えられる有機過酸化物との反応で空気中の酸素を取り込みホルムアルデヒドが発生することが明らかとなっている（非特許文献１）。
【０００３】
また塗膜のホルムアルデヒド放散量の測定方法及び放散等級については日本工業規格（ＪＩＳ  Ｋ  ５６０１-４-１:２０１２）において規定されおり、ホルムアルデヒド非放散樹脂としてはＦ☆☆☆☆レベル（０．１２ｍｇ/Ｌ以下）が求められる。
これらの対策としてはエチレン尿素によりホルムアルデヒドを捕捉する方法(特許文献１)、エチレン尿素、グアニジン化合物及びヒダントイン化合物の３成分によりホルムアルデヒドを捕捉する方法(特許文献２)等が提案されている。
【先行技術文献】
【特許文献】
【０００４】
【特許文献１】特開２００６−２８２６９０号公報
【特許文献２】特開２０１３−６９２３号公報
【非特許文献】
【０００５】
【非特許文献１】J. Am. Chem. Soc., 78, 1017 (1956)
【発明の概要】
【発明が解決しようとする課題】
【０００６】
しかしながら、特許文献１の方法は、硬化性樹脂組成物にエチレン尿素を混合する場合に加温が必要であり、工程が煩雑である。さらに、エチレン尿素を混合すると樹脂は硬化しにくくなるという欠点がある。また、特許文献２の場合は、ホルムアルデヒドを捕捉するために３成分を混合する必要がある。
従って、本発明は、ホルムアルデヒドの放散量が低減され、作業性が良好で、かつ、樹脂の硬化反応（時間）が影響を受けない、ビニルエステル樹脂組成物を提供することを目的とする。
【課題を解決するための手段】
【０００７】
本発明者らは、上記の課題を解決するために鋭意検討した結果、エポキシ樹脂と不飽和一塩基酸の反応から得られる（Ａ）ビニルエステル樹脂、（Ｂ）スチレン等のエチレン性不飽和単量体、及び（Ｃ）バルビツル酸を含む、ビニルエステル樹脂組成物が、硬化時のホルムアルデヒド放散量を低減できることを見出した。
【０００８】
具体的に、本発明は、下記［１］〜［９］である。
［１］（Ａ）ビニルエステル樹脂と、（Ｂ）エチレン性不飽和単量体と、（Ｃ）ホルムアルデヒド捕捉剤としてバルビツル酸とを含むビニルエステル樹脂組成物。
［２］前記（Ｃ）バルビツル酸が、（Ａ）ビニルエステル樹脂及び（Ｂ）エチレン性不飽和単量体の合計量１００質量部に対して、０．００１〜１０．０質量部含まれる、［１］に記載のビニルエステル樹脂組成物。
［３］前記（Ｃ）バルビツル酸が、（Ａ）ビニルエステル樹脂及び（Ｂ）エチレン性不飽和単量体の合計量１００質量部に対して、０．０１〜５．０質量部含まれる、［１］又は［２］に記載のビニルエステル樹脂組成物。
［４］前記（Ａ）ビニルエステル樹脂が、ビスフェノール型ビニルエステル樹脂、ノボラックフェノール型ビニルエステル樹脂から選択される少なくとも１種を含む、［１］〜［３］のいずれかに記載のビニルエステル樹脂組成物。
［５］（Ｄ）硬化促進剤を更に含む、［１］〜［４］のいずれかに記載のビニルエステル樹脂組成物。
［６］（Ｅ）ラジカル重合開始剤を更に含む、［１］〜［５］のいずれかに記載のビニルエステル樹脂組成物。
［７］［１］〜［６］のいずれかに記載のビニルエステル樹脂組成物と、繊維補強材、充填材及び骨材からなる群から選択される少なくとも１種とを含む複合材料。
［８］［１］〜［６］のいずれかに記載のビニルエステル樹脂組成物の硬化物。
［９］［７］に記載の複合材料の硬化物。
【発明の効果】
【０００９】
本発明によれば、バルビツル酸を使用することで、ホルムアルデヒド放散量を低減したビニルエステル樹脂組成物を提供することができる。またバルビツル酸は常温で容易に樹脂に添加できるため、ビニルエステル樹脂組成物のホルムアルデヒド放散量を低減するための手段としては作業性に優れる。加えて、バルビツル酸を用いると、ビニルエステル樹脂組成物のゲル化時間が促進されるという効果も新たに見出された。
【発明を実施するための形態】
【００１０】
以下、本発明をさらに詳細に説明する。
[ビニルエステル樹脂組成物]
本発明のビニルエステル樹脂組成物は、（Ａ）ビニルエステル樹脂、（Ｂ）エチレン性不飽和単量体、及び（Ｃ）バルビツル酸を必須成分として含む。
【００１１】
＜（Ａ）ビニルエステル樹脂＞
本発明で使用される（Ａ）ビニルエステル樹脂は、（メタ）アクリロイルオキシ基を複数有する樹脂であれば特に制限されない。好ましい（Ａ）ビニルエステル樹脂は、２個以上のエポキシ基を有するエポキシ化合物（ａ−１）中のエポキシ基と、エチレン性不飽和基及びカルボキシ基を有する不飽和一塩基酸（ａ−２）のカルボキシ基との開環反応によって得られるものである。このような（Ａ）ビニルエステル樹脂に関しては、例えば、ポリエステル樹脂ハンドブック（日刊工業新聞社、１９８８年発行）等に記載されている。
【００１２】
＜（ａ−１）２個以上のエポキシ基を有するエポキシ化合物＞
（ａ−１）２個以上のエポキシ基を有するエポキシ化合物としては、ビスフェノール型エポキシ樹脂、ノボラックフェノール型エポキシ樹脂、１，６−ヘキサンジオールジグリシジルエーテル等の脂肪族系グリシジルエーテル類が挙げられる。これらのエポキシ化合物は、一種のみを用いてもよいし、又は二種以上を用いてもよい。これらの中でも、硬化物の機械的強度及び耐食性をより向上させる観点から、ビスフェノール型エポキシ樹脂及びノボラックフェノール型ビニルエステル樹脂からなる群から選択される少なくとも１種が好ましい。
【００１３】
ビスフェノール型エポキシ樹脂としては、例えば、ビスフェノールＡ、ビスフェノールＦ、ビスフェノールＳ及びテトラブロモビスフェノールＡ等のビスフェノール類とエピクロルヒドリン及び／又はメチルエピクロルヒドリンとを反応させて得られるもの、又はビスフェノールＡのグリシジルエーテルと上記ビスフェノール類の縮合物とエピクロルヒドリン及び／又はメチルエピクロルヒドリンとを反応させて得られるものが挙げられる。
ノボラックフェノール型エポキシ樹脂としては、例えば、フェノールノボラック又はクレゾールノボラックとエピクロルヒドリン及び／又はメチルエピクロルヒドリンとを反応させて得られるものが挙げられる。
【００１４】
＜（ａ−２）不飽和一塩基酸＞
（ａ−２）不飽和一塩基酸としては、エチレン性不飽和基及びカルボキシ基を有する化合物であればよく、好ましくは、（メタ）アクリル酸、クロトン酸及び桂皮酸であり、より好ましくは（メタ）アクリル酸であり、さらに好ましくはメタクリル酸である。（ａ−２）不飽和一塩基酸としてメタクリル酸を使用することで、得られる（Ａ）ビニルエステル樹脂が酸又はアルカリによる加水分解されにくくなり、硬化物の耐食性が向上する。
【００１５】
（ａ−１）２個以上のエポキシ基を有するエポキシ化合物と（ａ−２）不飽和一塩基酸とを開環反応させる際の（ａ−２）不飽和一塩基酸の量は、（ａ−１）２個以上のエポキシ基を有するエポキシ化合物のエポキシ基１当量に対して、好ましくは０．３〜１．５当量であり、より好ましくは０．４〜１．２当量であり、さらに好ましくは０．５〜１．０当量である。（ａ−２）不飽和一塩基酸の量が、（ａ−１）２個以上のエポキシ基を有するエポキシ化合物のエポキシ基１当量に対して、０．３〜１．５当量であれば、ビニルエステル樹脂組成物の硬化物の硬度がより高くなる。
【００１６】
＜（Ｂ）エチレン性不飽和単量体＞
（Ｂ）エチレン性不飽和単量体としては、（Ａ）ビニルエステル樹脂を溶解することができ且つ（Ａ）ビニルエステル樹脂と重合可能なエチレン性不飽和二重結合を有しているものであれば適宜なものを用いることができる。（Ｂ）エチレン性不飽和単量体の具体例としては、スチレン、ビニルトルエン、t-ブチルスチレン、メトキシスチレン、ジビニルベンゼン、ビニルナフタレン、アセナフチレン等のビニル化合物、メチル（メタ）アクリレート、エチル（メタ）アクリレート、プロピル（メタ）アクリレート、ｎ−ブチル（メタ）アクリレート、ｔ−ブチル（メタ）アクリレート、２−エチルヘキシル（メタ）アクリレート、イソデシル（メタ）アクリレート、ラウリル（メタ）アクリレート、トリデシル（メタ）アクリレート、ステアリル（メタ）アクリレート、シクロヘキシル（メタ）アクリレート、フルフリル（メタ）アクリレート、テトラヒドロフルフリル（メタ）アクリレート、フェニル（メタ）アクリレート、ベンジル（メタ）アクリレート、フェノキシエチル（メタ）アクリレート、ジシクロペンテニル（メタ）アクリレート、ジシクロペンテニルオキシエチル（メタ）アクリレート、アリル（メタ）アクリレート、イソボルニル（メタ）アクリレート、エチレングリコールジ（メタ）アクリレート、ジエチレングリコールジ（メタ）アクリレート、プロピレングリコールジ（メタ）アクリレート、ネオペンチルグリコールジ（メタ）アクリレート、トリシクロデカノールジ（メタ）アクリレート、トリメチロールプロパントリ（メタ）アクリレート等の（メタ）アクリレートなどが挙げられる。これらの中でも、耐食性を向上させる観点からは、ビニル化合物が好ましく、また、ホルムアルデヒド放散量を更に低減する観点からは、（メタ）アクリレートが好ましい。
【００１７】
（Ｂ）エチレン性不飽和単量体の含有量は、（Ａ）ビニルエステル樹脂と（Ｂ）エチレン性不飽和単量体との合計に対して、好ましくは１５〜８５質量％であり、より好ましくは２５〜７５質量％であり、最も好ましくは３０〜６５質量％である。（Ａ）ビニルエステル樹脂と（Ｂ）エチレン性不飽和単量体と合計に対して、１５〜８５質量％であれば、硬化物の機械的強度が向上する。
【００１８】
なお、本明細書において、「（メタ）アクリレート」とは、メタクリレート及びアクリレートから選択される少なくとも１種を意味し、「（メタ）アクリル酸」とは、メタクリル酸及びアクリル酸から選択される少なくとも１種を意味する。
【００１９】
＜ビニルエステル樹脂（Ａ）の合成方法＞
本発明で使用される（Ａ）ビニルエステル樹脂は、公知の合成方法により合成することができる。
（Ａ）ビニルエステル樹脂の合成方法としては、例えば、エステル化触媒の存在下で（ａ−１）２個以上のエポキシ基を有するエポキシ化合物と（ａ−２）不飽和一塩基酸とを７０〜１５０℃、好ましくは８０〜１４０℃、さらに好ましくは９０〜１３０℃で反応させる方法が挙げられる。
【００２０】
エステル化触媒としては、例えば、トリエチルアミン、Ｎ，Ｎ−ジメチルベンジルアミン、Ｎ，Ｎ−ジメチルアニリンもしくはジアザビシクロオクタンなどの三級アミン、トリフェニルホスフィンあるいはジエチルアミン塩酸塩などの公知の触媒が使用できる。
なお、ビニルエステル樹脂（Ａ）を合成した後の未反応の（ａ−２）不飽和一塩基酸は、前述の（Ｂ）エチレン性不飽和単量体に含めるものとする。
【００２１】
＜（Ｃ）バルビツル酸＞
ホルムアルデヒド捕捉剤として使用する（Ｃ）バルビツル酸（「バルビツール酸」とも称する）は、市販のものを使用することができる。（Ｃ）バルビツル酸は一般に利用される有機溶剤に溶解させて添加してもよく、上記（Ｂ）エチレン性不飽和単量体に溶解させて添加してもよい。
【００２２】
（Ｃ）バルビツル酸の含有量は、（Ａ）ビニルエステル樹脂と（Ｂ）エチレン性不飽和単量体との合計１００質量部に対して、好ましくは０．００１〜１０．０質量部であり、より好ましくは０．００５〜７．０質量部であり、最も好ましくは０．０１〜５．０質量部である。（Ｃ）バルビツル酸の含有量が、（Ａ）ビニルエステル樹脂と（Ｂ）エチレン性不飽和単量体との合計１００質量部に対して、０．００１質量部以上であれば、十分にホルムアルデヒドの低減効果を得ることができ、１０．０質量部以下であれば、ゲル化時間に影響なく、ゲル化を迅速に行うことができ、且つ硬化物の機械的強度が向上する。
【００２３】
＜（Ｄ）硬化促進剤＞
本発明のビニルエステル樹脂組成物には、（Ｄ）硬化促進剤を添加してもよい。
（Ｄ）硬化促進剤は硬化温度や時間等の条件により、好ましいものを選択することができる。（Ｄ）硬化促進剤は、特に制限は無いが、金属元素と有機酸の塩が好ましい。
（Ｄ）硬化促進剤としては、例えば、コバルト系、バナジウム系、マンガン系などが挙げられ、具体例としては、ナフテン酸コバルト、オクチル酸コバルト、オクチル酸亜鉛、オクチル酸バナジウム、ナフテン酸銅、ナフテン酸バリウムなどが挙げられる。中でも、ホルムアルデヒドの低減効果及びゲル化時間の点から、（Ｄ）硬化促進剤として、コバルト系が好ましく、ナフテン酸コバルト及びオクチル酸コバルトがより好ましい。
【００２４】
（Ｄ）硬化促進剤の添加量は、（Ａ）ビニルエステル樹脂と（Ｂ）エチレン性不飽和単量体との合計１００質量部に対して、好ましくは０．０５〜１．０質量部であり、より好ましくは０．０７〜０．５質量部であり、最も好ましくは０．１〜０．３質量部である。（Ｄ）硬化促進剤の添加量が、（Ａ）ビニルエステル樹脂と（Ｂ）エチレン性不飽和単量体との合計１００質量部に対して、０．０５〜１．０質量部であれば、十分な硬度を有する硬化物が得られる。
【００２５】
＜（Ｅ）ラジカル重合開始剤＞
本発明のビニルエステル樹脂組成物に、硬化剤として、（Ｅ）ラジカル重合開始剤を添加することにより、ビニルエステル樹脂組成物を硬化させることができる。
なお、本発明のビニルエステル樹脂組成物に（Ｅ）ラジカル重合開始剤を添加すると、ビニルエステル樹脂組成物の硬化が始まるので、ビニルエステル樹脂組成物を貯蔵するときは、（Ｅ）ラジカル重合開始剤を添加しないことが望ましい。
【００２６】
（Ｅ）ラジカル重合開始剤としては、特に制限は無く、公知の熱ラジカル開始剤、光ラジカル開始剤を用いることができる。例えば、ベンゾイルパーオキサイド等のジアシルパーオキサイド系、ｔ−ブチルパーオキシベンゾエート等のパーオキシエステル系、クメンハイドロパーオキサイド等のハイドロパーオキサイド系、ジクミルパーオキサイド等ジアルキルパーオキサイド系、メチルエチルケトンパーオキサイド、アセチルアセトンパーオキサイド等のケトンパーオキサイド系、パーオキシケタール系、アルキルパーエステル系、パーカーボネート系等の有機過酸化物が挙げられる。（Ｅ）ラジカル重合開始剤は、用途や硬化条件に応じて、適宜選択すればよい。
【００２７】
（Ｅ）ラジカル重合開始剤の添加量は、（Ａ）ビニルエステル樹脂と（Ｂ）エチレン性不飽和単量体との合計（Ａ）１００質量部に対し、好ましくは０．１〜１０．０質量部であり、より好ましくは０．２〜６．０質量部であり、最も好ましくは０．３〜３．５質量部である。（Ｅ）ラジカル重合開始剤（Ｅ）の添加量が、ビニルエステル樹脂（Ａ）と（Ｂ）エチレン性不飽和単量体との１００質量部に対して、０．１〜１０．０質量部であれば、ビニルエステル樹脂組成物のラジカル重合反応が進行し、十分な硬度を有する硬化物が得られる。
【００２８】
＜添加剤＞
本発明のビニルエステル樹脂組成物には、硬化物の機械的強度を低下させない範囲内で公知の添加剤を添加してもよい。このような添加剤としては、揺変性付与剤、揺変性付与助剤、増粘剤、着色剤、可塑剤、パラフィンワックス類等が挙げられる。
【００２９】
揺変性付与剤としては、シリカ、クレー等の無機粉末が挙げられる。
揺変性付与助剤としては、ポリエチレングリコール、グリセリン、ポリヒドロキシカルボン酸アミド、有機４級アンモニウム塩、ＢＹＫ−Ｒ−６０５（ビックケミー・ジャパン株式会社製）等が挙げられる。
増粘剤としては、酸化マグネシウム、酸化カルシウム、酸化亜鉛等の金属酸化物が挙げられる。
着色剤としては、有機顔料、無機顔料、染料等が挙げられる。
可塑剤としては、塩素化パラフィン、リン酸エステル、フタル酸エステル等が挙げられる。
パラフィンワックス類は、硬化物の表面の空気遮断効果により表面乾燥性を向上させる目的で加えることができる。パラフィンワックス類としては、石油系ワックス、オレフィンワックス、極性ワックス、特殊ワックス等が挙げられる。
【００３０】
また、本発明の効果を阻害しない限り、本発明においてバルビツル酸以外のホルムアルデヒド捕捉剤の使用を排除するものではない。バルビツル酸以外のホルムアルデヒド捕捉剤としては、エチレン尿素、ヒドロキシベンゼン、ジヒドロキシベンゼン、２，６−ジヒドロキシトルエン、トリヒドロキシベンゼン（フロログルシノール）、１，４−ナフトキノン、２−メチル−１，４−ナフトキノン、ヒドロキシ−１，４−ナフトキノン、ジヒドロキシ−１，４−ナフトキノン、２−メトキシ−１，４−ナフトキノン、５，５−ジメチル−１，３−シクロヘキサンジオン、３−ヒドロキシフラバン、２−（（２−メチル−１−オキソ−２−プロペニール）オキシ）エチル−オキソブタネート等の公知の化合物が挙げられる。
【００３１】
［複合材料］
本発明の複合材料は、本実施形態のビニルエステル樹脂組成物と、繊維補強材、充填材及び骨材から選択される少なくとも一種とを含むものである。
【００３２】
＜繊維補強材＞
繊維補強材としては、ガラス繊維、カーボン繊維、ポリエステル繊維、アラミド繊維、ビニロン繊維などの有機又は無機及び合成又は天然の繊維補強材が挙げられる。繊維補強材としては、チョップ、チョップドストランドマット、コンチニアスストランドマット、ロービング、ロービングクロス、平織り、朱子織り、綾織等のクロス、織物、組物、三次元織物・組物などの形状のものが使用できる。
複合材料に繊維補強材が含まれる場合、繊維補強材の含有量は、複合材料に対して、好ましくは５〜７０質量％であり、より好ましくは２０〜６０質量％である。繊維補強材の含有量が、複合材料に対して、５〜７０質量％であると、樹脂の有する耐薬品性を維持しつつ、機械的強度をより向上させることができる。
【００３３】
＜充填材＞
充填材としては、炭酸カルシウム、水酸化アルミニウム、フライアッシュ、硫酸バリウム、タルク、クレー、ガラス粉末、木粉など挙げられ、さらにガラスマイクロバルーン、サラン樹脂のマイクロバルーン、アクリロニトリルのマイクロバルーン、シラスバルーンなどの中空フィラーなどが挙げられる。
複合材料に充填材が含まれる場合、充填材の含有量は、複合材料に対して、好ましくは５〜９５質量％であり、より好ましくは１０〜９０質量％である。充填材の含有量が、複合材料に対して、５〜９５質量％であると、十分な機械的強度を有する硬化物を得ることができる。
【００３４】
＜骨材＞
骨材としては、珪砂、砕石、砂利などの一般骨材、さらに焼却灰などから合成した合成骨材、軽量骨材などが挙げられる。
複合材料に骨材が含まれる場合、骨材の含有量は、複合材料に対して、好ましくは５〜９５質量％であり、より好ましくは１０〜９０質量％である。骨材の含有量が、複合材料に対して、５〜９５質量％であると、十分な機械的強度を有する硬化物を得ることができる。
【００３５】
［硬化物］
本発明の硬化物は、上述のビニルエステル樹脂組成物又は複合材料を硬化させることにより得られる。
【００３６】
＜ビニルエステル樹脂組成物及び複合材料の硬化方法＞
本発明のビニルエステル樹脂組成物及び複合材料は、公知の方法で硬化させることができる。例えば、本発明のビニルエステル樹脂組成物又は複合材料に、（Ｅ）ラジカル重合開始剤を添加し、常温又は加熱により硬化させる方法、ビニルエステル樹脂組成物又は複合材料に（Ｄ）硬化促進剤を添加し、混合した後、（Ｅ）ラジカル重合開始剤を添加することで、常温又は高温下で硬化させる方法等が挙げられる。
【００３７】
＜ビニルエステル樹脂組成物及び複合材料の使用方法＞
本発明のビニルエステル樹脂組成物及び複合材料は、化学プラントのパイプ、薬液貯蔵タンク、プール、屋内の塗り床材、浴槽、排水槽などの防食材、コンクリート構造物の補強・補修に用いられる繊維強化プラスチック（ＦＲＰ）の原料として用いることができる。
【００３８】
ＦＲＰの成形方法は、目的に応じて適宜選択すればよく、例えば、ビニルエステル樹脂組成物を繊維補強材に含浸させながら対象物に塗布するか又は機械成形し、硬化させる方法、複合材料を対象物に塗布又は機械成形し、硬化させる方法等が挙げられる。
ビニルエステル樹脂組成物を繊維補強材に含浸させながら対象物に塗布するか又は機械成形し、硬化させる方法の例としては、ハンドレイアップ成形法、レジントランスファー成形法、バキュームアシストレジントランスファー成形法等が挙げられる。
【００３９】
ビニルエステル樹脂組成物は、例えば、ハケ、ロール、コテ、ヘラ、シリンジ等の公知の塗布手段を用いて塗布することができる。
複合材料を対象物に塗布するか又は機械成形し、硬化させる方法の例としては、スプレーアップ成形法、フィラメントワインディング成形法、シートワインディング成形法、引き抜き成形法、射出成形法などが挙げられる。
ＦＲＰの成形方法は、目的に応じて、適宜選択することができる。
【実施例】
【００４０】
以下、実施例及び比較例に基づいて本発明をさらに具体的に説明するが、本発明は以下の実施例に限定されるものではない。
＜ビニルエステル樹脂及びエチレン性不飽和単量体の混合物の調製＞
以下の手順に従って、ビニルエステル樹脂及びエチレン性不飽和単量体の混合物を調製した。
【００４１】
（ＶＥ−１の合成）
温度計、攪拌機、ガス導入口及び還流冷却器を備えた１Ｌの四つ口フラスコに、エポキシ当量が１８８．０であるビスフェノールＡ型エポキシ樹脂（旭化成イーマテリアルズ株式会社製アラルダイト（登録商標）ＡＥＲ−２６０３）４３４．５ｇ(メタクリル酸に対して１．０当量)、スチレン１２５．３ｇ及びハイドロキノン０．１３ｇを溶解させたメタクリル酸６６．３ｇを仕込み、撹拌しながら昇温した。１００〜１１０℃になった時点で、２，４，６−トリス（ジメチルアミノメチル）フェノール（セイクオールＴＤＭＰ、精工化学株式会社製）１．９ｇを溶解させたメタクリル酸１３２．７ｇを約３０分間かけて滴下し、１３０℃で反応させた。ＪＩＳ  Ｋ  ００７０に準拠し中和滴定法によって測定した酸価が１１ｍｇＫＯＨ／ｇ以下になった時点で冷却し、１１０℃以下になった時点で、スチレン４３８．６ｇ及びトリメチルハイドロキノン０．２ｇを加え、ビスフェノールＡ型ビニルエステル樹脂を合成した。
得られたビニルエステル樹脂１００質量部にパラフィンワックス（ＢＹＫ−Ｓ−７５０Ｎ、ビックケミー・ジャパン株式会社製）０．２５質量部を添加混合し、ビニルエステル樹脂組成物（ＶＥ−１）を作製した。
なお、ＶＥ−１において、ビスフェノールＡ型ビニルエステル樹脂５３．０質量部及びスチレン４７質量部が含まれる。つまり、ビスフェノールＡ型ビニルエステル樹脂とスチレンの合計量に対して、スチレンは４７質量％となる。
【００４２】
＜試験片の作成＞
（ビニルエステル樹脂組成物  実施例１〜７、比較例１〜２）
ＶＥ−１  １００質量部にバルビツル酸（１０質量％のアクリロイルモルフォリン溶液）又はエチレン尿素（２５質量％のメタノール溶液）を表１に示す通り添加し、さらに８質量％オクチル酸コバルト０．２質量部及びメチルエチルケトンパーオキサイド（日油株式会社製、パーメックＮ）１質量部を添加して、混合して実施例１〜７のビニルエステル樹脂組成物を調製した。
得られたビニルエステル樹脂組成物をガラスコンテントが３０質量％となるようにチョップドストランドマット（１５０ｍｍ×１５０ｍｍ、日東紡績株式会社製）１枚に含浸させながらガラス板(１５０ｍｍ×１５０ｍｍ)に塗布し、２３℃で７日間養生させて硬化させ試験体を作成した。
【００４３】
＜ホルムアルデヒド放散量の測定＞
「ＪＩＳ  Ｋ  ５６０１-４-１:２０１２  塗料成分試験方法：塗膜からの放散成分分析−ホルムアルデヒド」に準拠し、２３℃においてホルムアルデヒド放散量の測定を行った。なお、Ｆ４☆☆☆☆は放散量０．１２ｍｇ/Ｌ以下、Ｆ☆☆☆は放散量０．１２ｍｇ/Ｌ超過０．３５ｍｇ/Ｌ以下、Ｆ☆☆は放散量０．３５ｍｇ/Ｌ超過１．８ｍｇ/Ｌ以下であることを示す。
【００４４】
＜ゲル化時間の測定＞
下記表１に記載される配合量で、ＶＥ−１及びバルビツル酸（実施例１〜７）、ＶＥ−１のみ（比較例１）並びにＶＥ−１及びエチレン尿素（比較例２）をそれぞれビーカーに添加して、下記表１に示す配合量の８％オクチル酸コバルトを添加混合した後、樹脂温度を２５±０．２℃に調整した直後にメチルエチルケトンパーオキサイド（日油株式会社製パーメックＮ）を添加混合した。その樹脂を直径１８ｍｍ、長さ１６５ｍｍの試験管に深さ１００ｍｍまで入れた後２５±０．２℃に調整した恒温水槽中でゲル化時間(分)を測定した。
なおゲル化時間とは、パーメックＮ（日油株式会社製）を添加混合した時間から、発熱反応により樹脂温度が３１℃に達するまでの時間(分)である。
【００４５】
＜注型物性の測定＞
２３℃環境下において、下記表１に記載される配合量で、ＶＥ−１及びバルビツル酸（実施例１〜７）、ＶＥ−１のみ（比較例１）及びＶＥ−１及びエチレン尿素（比較例２）をそれぞれ混合した。その後、さらに下記表１に示す配合量の８％オクチル酸コバルトを添加混合した後、メチルエチルケトンパーオキサイド（日油株式会社製パーメックＮ）を添加混合して、注型品を作製し、１２時間経過後に１１０℃で２時間の後硬化を実施し試験片とした。
注型物性の測定は、日本工業規格（ＪＩＳ  Ｋ  ７１１３：１９９５）に準拠し引張り強度及び引張り伸び率を測定した。
【００４６】
【表１】
2019108435.tif 000002
【００４７】
＜結果＞
表１から、バルビツル酸を未添加である比較例１はホルムアルデヒド放散等級がＦ２☆であったが、バルビツル酸を添加した実施例１〜７は、ホルムアルデヒド放散量がより少なく、等級も良かったため、バルビツル酸によるホルムアルデヒド放散は抑制されることが確認された。また、バルビツル酸は比較例２のエチレン尿素を同量添加したときよりも放散量が少なく、かつゲル化時間が適切であった。
【産業上の利用可能性】
【００４８】
本発明のビニルエステル樹脂組成物はホルムアルデヒドの放散量が少なく、ＪＩＳ  Ｋ  ５６０１-４-１:２０１２に規定されるホルムアルデヒド放散等級は最も放散が低いＦ４☆を満足するものである。本発明のビニルエステル樹脂組成物は耐薬品性にも優れるため、薬品が使用される工場の床ライニング及び薬品貯蔵用ＦＲＰタンクに使用可能であり、これら工場内のホルムアルデヒド放散を抑制できるため、工場作業員に対してより安全性が高い。